(57)【要約】【課題】１枚の基板上に画素ピッチ幅が異なる複数種のカラーフィルタが面付けされていても、画素ピッチ幅の違いによって生じる画素膜厚の差が低減された多面付けカラーフィルタ、その製造に用いることができる感光性着色組成物を提供する。【解決手段】基板上に画素のピッチ幅が異なる複数種のカラーフィルタ２、３が面付けされている多面付けカラーフィルタ１において、前記画素に含まれる着色顔料と体質顔料を合わせた固形分量が２０〜５５重量％であり、且つ、全固形分中に１〜３０重量％の体質顔料を含有する。【選択図】図１
2011137913.tif 000002
【特許請求の範囲】
【請求項１】
基板上に画素のピッチ幅が異なる複数種のカラーフィルタが面付けされている多面付けカラーフィルタにおいて、前記画素に含まれる着色顔料と体質顔料を合わせた固形分量が２０〜５５重量％であり、且つ、全固形分中に１〜３０重量％の体質顔料を含有していることを特徴とする多面付けカラーフィルタ。
【請求項２】
画素のピッチ幅が最も広いカラーフィルタの画素膜厚を１とした場合に、画素ピッチ幅がそれよりも狭いカラーフィルタの画素膜厚が１〜１．１であることを特徴とする請求項１記載の多面付けカラーフィルタ。
【請求項３】
基板上に画素を有するカラーフィルタにおいて、前記画素に含まれる着色顔料と体質顔料を合わせた固形分量が２０〜５５重量％であり、且つ、全固形分中に１〜３０重量％の体質顔料を含有していることを特徴とするカラーフィルタ。
【請求項４】
少なくとも、着色顔料、体質顔料、透明樹脂、光重合性モノマー、光重合開始剤、溶剤からなる感光性着色組成物であって、該感光性着色組成物の全固形分に対して着色顔料と体質顔料を合わせた固形分量が２０〜５５重量％であり、且つ、全固形分中に１〜３０重量％の体質顔料を含有していることを特徴とする感光性着色組成物。
【請求項５】
体質顔料が、酸化ケイ素、硫酸バリウム、酸化チタン、酸化亜鉛、酸化アルミニウム、酸化マグネシウム、炭酸カルシウムの群から選ばれる少なくとも一種であることを特徴とする請求項４記載の感光性着色組成物。
【発明の詳細な説明】
【技術分野】
【０００１】
カラー液晶表示装置やカラー撮像管素子等に用いられるカラーフィルタ及び多面付けカラーフィルタ、並びにその製造に用いる感光性着色組成物に関する。
【背景技術】
【０００２】
カラー液晶表示装置に用いられるカラーフィルタは、第６世代（Ｇ６：１５００ｍｍ×１８００ｍｍ）、第８世代（Ｇ８：２１６０ｍｍ×２４００ｍｍ）、第１０世代（Ｇ１０：２８５０ｍｍ×３０５０ｍｍ）と呼ばれる大型ガラス基板の上に、同じ画素ピッチ幅を有するカラーフィルタを多面付けし、その後、個別に裁断して生産されている（特許文献１参照）。
【０００３】
しかしながら、カラーフィルタのサイズによっては、大型ガラス基板に余白（前記サイズのカラーフィルタが形成できない部分）が生じる場合があり、その余白を有効利用するために異なる（小さな）サイズのカラーフィルタを面付けしたいという要望がある。
【０００４】
通常、カラーフィルタのサイズが異なると、画素ピッチ幅は異なる。であるから、基板上に複数種のカラーフィルタが面付けされている多面付けカラーフィルタには、ピッチ幅が異なる画素が存在することになる。
【０００５】
このようなカラーフィルタでは、画素ピッチ幅が広いところと狭いところで、出来上がった画素の膜厚が異なるという問題が発生する。すなわち、画素ピッチが広いカラーフィルタに比べ、画素ピッチ幅が狭いカラーフィルタの画素膜厚は厚く仕上がってしまい、色相が異なってしまう問題が発生している。この現象は画素ピッチの差が大きくなるほど、膜厚の差も大きくなる傾向を持っている。
【０００６】
この原因としては、画素ピッチ幅（開口部）の大小に係わらず、感光性着色組成物（レジスト）が開口部に流れ込む量が一定のため、広いところに比べて狭いところにおいて画素膜厚が厚くなると考えられる。特に、３色目の画素を形成する際には、両サイドの開口部に画素がすでに形成されており、レジストの流れ込む量が１〜２色目と比べ大量になるため、膜厚差が更に広がる状況である。
【０００７】
そこで本発明者らは、この画素のピッチ幅の違いにより生じる膜厚差を改善することを目的とし検討を行ったところ、感光性着色組成物中に含まれる顔料量の比率を多くし、流動性を制御することで改善できることが判明した。しかしながら、ただ単に着色顔料量を多くしてしまうと、色相が濃くなってしまうという別の問題が発生する。
そこで、顔料量を増やすために、着色顔料とは別に無色透明の体質顔料を加えることにより、膜厚差を低減し、所望の色相を得ることができる感光性着色組成物を作製することで膜厚差を改善できることを見出した。
【先行技術文献】
【特許文献】
【０００８】
【特許文献１】特開２００４−２１９７３３号公報
【発明の概要】
【発明が解決しようとする課題】
【０００９】
１枚の大型ガラス基板上に画素ピッチ幅が異なる複数種のカラーフィルタが面付けされていても、画素ピッチ幅の違いによって生じる画素膜厚の差が低減された多面付けカラーフィルタ及びカラーフィルタ、並びにその製造に用いることができる感光性着色組成物を提供する。
【課題を解決するための手段】
【００１０】
すなわち、第１の発明は、基板上に画素のピッチ幅が異なる複数種のカラーフィルタが面付けされている多面付けカラーフィルタにおいて、前記画素に含まれる着色顔料と体質顔料を合わせた固形分量が２０〜５５重量％であり、且つ、全固形分中に１〜３０重量％の体質顔料を含有していることを特徴とする多面付けカラーフィルタである。
また、第２の発明は、画素のピッチ幅が最も広いカラーフィルタの画素膜厚を１とした場合に、画素ピッチ幅がそれよりも狭いカラーフィルタの画素膜厚が１〜１．１であることを特徴とする請求項１記載の多面付けカラーフィルタである。
また、第３の発明は、基板上に画素を有するカラーフィルタにおいて、前記画素に含まれる着色顔料と体質顔料を合わせた固形分量が２０〜５５重量％であり、且つ、全固形分中に１〜３０重量％の体質顔料を含有していることを特徴とするカラーフィルタ。
また、第４の発明は、少なくとも、着色顔料、体質顔料、透明樹脂、光重合性モノマー、光重合開始剤、溶剤からなる感光性着色組成物であって、該感光性着色組成物の全固形分に対して着色顔料と体質顔料を合わせた固形分量が２０〜５５重量％であり、且つ、全固形分中に１〜３０重量％の体質顔料を含有していることを特徴とする感光性着色組成物である。
更に、第５に発明は、体質顔料が、酸化ケイ素、硫酸バリウム、酸化チタン、酸化亜鉛、酸化アルミニウム、酸化マグネシウム、炭酸カルシウムの群から選ばれる少なくとも一種であることを特徴とする請求項４記載の感光性着色組成物である。
【発明の効果】
【００１１】
本発明に係わる多面付けカラーフィルタ及びカラーフィルタによれば、画素を形成する感光性着色組成物（レジスト）中に含まれる顔料量の比率を多くし、流動性を制御することで、小さな開口部に流れ込む感光性着色組成物の量を、大きな開口部に流れ込む感光性着色組成物の量より小さくすることが可能である。それにより、画素の膜厚差は小さいものとなる。また、顔料は無色透明の体質顔料であるので、色相の変化もない。
また、本発明に係わる感光性着色樹脂組成物によれば、前記多面付けカラーフィルタ及びカラーフィルタを通常の工程により製造することができる。
【図面の簡単な説明】
【００１２】
【図１】本発明の多面付けカラーフィルタ及びカラーフィルタの説明図である。
【発明を実施するための形態】
【００１３】
以下、本発明に係わる発明の実施の形態を説明する。
まず、本発明に係わる感光性着色組成物は、少なくとも、着色顔料、体質顔料、透明樹脂、光重合性モノマー、光重合開始剤、溶剤からなる感光性着色組成物であって、該感光性着色組成物の全固形分に対して着色顔料と体質顔料を合わせた固形分量が２０〜５５重量％であり、且つ、全固形分中に１〜３０重量％の体質顔料を含有する。
【００１４】
ここで、本発明の着色組成物に含有される着色顔料としては、一般に市販されている有機顔料を用いることができ、形成するフィルタセグメントの色相に応じて、染料、天然色素、無機顔料を併用することができる。有機顔料としては、発色性が高く、且つ耐熱性、特に耐熱分解性の高いものが好適に用いられる。有機顔料は、１種を単独で、または２種以上を混合して用いることができる。また、有機顔料は、ソルトミリング、アシッドペースティング等により微細化したものであってもよい。
【００１５】
以下に、本発明の着色組成物に使用可能な有機顔料の具体例を、カラーインデックス（Ｃ．Ｉ．）番号で示す。本発明の着色組成物を用いて赤色フィルタセグメントを形成する場合には、Ｃ．Ｉ．Ｐｉｇｍｅｎｔ Ｒｅｄ ７、９、１４、４１、４８：１、４８：２、４８：３、４８：４、８１：１、８１：２、８１：３、１２２、１２３、１４６、１４９、１６８、１７７、１７８、１７９、１８４、１８５、１８７、１９２、２００、２０２、２０８、２１０、２１６、２２０、２２３、２２４、２２６、２４０、２４２、２５４、２５５、２６４、２７２等の赤色顔料を用いることができる。赤色着色組成物には、黄色顔料、オレンジ色顔料を併用することができる。
【００１６】
本発明の着色組成物を用いて緑色フィルタセグメントを形成する場合には、Ｃ．Ｉ．ＰｉｇｍｅｎｔＧｒｅｅｎ ７、１０、３６、３７、５８等の緑色顔料を用いることができる。緑色着色組成物には黄色顔料を併用することができる。
【００１７】
本発明の着色組成物を用いて青色フィルタセグメントを形成する場合には、Ｃ．Ｉ．ＰｉｇｍｅｎｔＢｌｕｅ １５、１５：１、１５：２、１５：３、１５：４、１５：６、１６、６４、８０等の青色顔料を用いることができる。青色着色組成物には紫色顔料を併用することができる。
【００１８】
また、体質顔料とは、特に限定されるのではないが、酸化ケイ素、硫酸バリウム、酸化チタン、酸化亜鉛、酸化アルミニウム、酸化マグネシウム、炭酸カルシウムの群から選ばれる少なくとも一種を用いることができる。また、透明性の点から、体質顔料の平均粒子径が５００ｎｍ以下であることが好ましい。
【００１９】
本発明に係わる感光性着色組成物においては、感光性着色組成物の全固形分に対して着色顔料と体質顔料を合わせた固形分量が２０〜５５重量％であり、且つ、全固形分中に１〜３０重量％の体質顔料を含有する。
【００２０】
これにより、画素を形成する感光性着色組成物（レジスト）中に含まれる顔料量の比率が通常より多くなり、小さな開口部に流れ込む感光性着色組成物の量を、大きな開口部に流れ込む感光性着色組成物の量より小さくすることが可能である。それにより、画素の膜厚差は小さいものとなる。また、顔料は無色透明の体質顔料であるので、色相の変化もない。
【００２１】
また、透明樹脂とは、前記着色顔料、体質顔料を分散させる樹脂であって、画素パターン露光後の現像において、未露光部がアルカリ性現像液により溶解除去出来る樹脂をいう。具体的には、アルキルアクリレート、環状アクリレート、環状メタクリレート、ヒドロキシエチルエチルアクリレート、ヒドロキシエチルメタクリレート等のアクリル系モノマーとエチレン性の不飽和基を有するラジカル重合性のモノマーからなるアクリル系透明樹脂、フルオレン骨格を有するエポキシアクリレート透明樹脂、多官能エポキシ樹脂にエチレン性の不飽和基を有するラジカル重合性のモノマーを付加させたタイプの樹脂を使用することが出来る。ただし、上記樹脂に限定されるものではない。
【００２２】
また、光重合性モノマーとは、露光することで重合するモノマーであって、具体的には多官能アクリレート一群、すなわちペンタエリスリトールトリ（メタ）アクリレート、ペンタエリスリトールヘキサ（メタ）アクリレート、トリメチロールプロパントリ（メタ）アクリレート、エチレンオキサイド変性トリメチロールプロパントリ（メタ）アクリレート、プロピレンオキサイド変性トリメチロールプロパントリ（メタ）アクリレート、ジペンタエリスリトールヘキサ（メタ）アクリレート、トリシクロデカニル（メタ）アクリレート、ジペンタエリスリトールヘキサ（メタ）アクリレートのカプロラクトン付加物のヘキサ（メタ）アクリレート、メラミン（メタ）アクリレートなどが上げられる。
【００２３】
また、光重合開始剤としては、例えば、４−フェノキシジクロロアセトフェノン、４−ｔ−ブチル−ジクロロアセトフェノン、ジエトキシアセトフェノン、１−（４−イソプロピルフェニル）−２−ヒドロキシ−２−メチルプロパン−１オン、１−ヒドロキシシクロヘキシルフェニルケトン、２−ベンジル−２−ジメチルアミノ−１−（４−モルフォリノフェニル）−ブタン−１−オン等のアセトフェノン系光重合開始剤、ベンゾイン、ベンゾインメチルエーテル、ベンゾインエチルエーテル、ベンゾインイソプロピルエーテル、ベンジルジメチルケタール等のベンゾイン系光重合開始剤、ベンゾフェノン、ベンゾイル安息香酸、ベンゾイル安息香酸メチル、４−フェニルベンゾフェノン、ヒドロキシベンゾフェノン、アクリル化ベンゾフェノン、４−ベンゾイル−４’−メチルジフェニルサルファイド等のベンゾフェノン系光重合開始剤、チオキサンソン、２−クロルチオキサンソン、２−メチルチオキサンソン、イソプロピルチオキサンソン、２，４−ジイソプロピルチオキサンソン等のチオキサンソン系光重合開始剤、２，４，６−トリクロロ−ｓ−トリアジン、２−フェニル−４，６−ビス（トリクロロメチル）−ｓ−トリアジン、２−（ｐ−メトキシフェニル）−４，６−ビス（トリクロロメチル）−ｓ−トリアジン、２−（ｐ−トリル）−４，６−ビス（トリクロロメチル）−ｓ−トリアジン、２−ピペロニル−−４，６−ビス（トリクロロメチル）−ｓ−トリアジン、２，４−−ビス（トリクロロメチル）−６−スチリルｓ−トリアジン、２−（ナフト−１−イル）−４，６−ビス（トリクロロメチル）−ｓ−トリアジン、２−（４−メトキシ−ナフト−１−イル）−４，６−ビス（トリクロロメチル）−ｓ−トリアジン、２，４−トリクロロメチル−（ピペロニル）−６−トリアジン、２，４−トリクロロメチル（４’−メトキシスチリル）−６−トリアジン等のトリアジン系光重合開始剤、１，２-オクタンジオン，１-〔４-（フェニルチオ）-，２-（Ｏ-ベンゾイルオキシム）〕、Ｏ-（アセチル）-Ｎ-（１-フェニル-２-オキソ-２-（４'-メトキシ-ナフチル）エチリデン）ヒドロキシルアミン等のオキシムエステル系化合物、カルバゾール系光重合開始剤、イミダゾール系光重合開始剤等が挙げられる。上記光重合開始剤は、１種を単独で、あるいは２種以上を混合して用いられる。
【００２４】
また、感光性樹脂組成物には、基板上の塗布を容易にするため、溶剤を含有させることが好ましい。溶剤としては、例えば、シクロヘキサノン、エチルセロソルブアセテート、ブチルセロソルブアセテート、１−メトキシ−２−プロピルアセテート、ジエチレングリコールジメチルエーテル、エチルベンゼン、エチレングリコールジエチルエーテル、キシレン、エチルセロソルブ、メチル−ｎアミルケトン、プロピレングリコールモノメチルエーテル、プロピレングリコールモノメチルエーテルアセテート、トルエン、メチルエチルケトン、酢酸エチル、メタノール、エタノール、イソプロピルアルコール、ブタノール、イソブチルケトン、石油系溶剤等が挙げられ、これらを単独で、もしくは混合して用いる。
【００２５】
感光性樹脂組成物には、塗工性向上、感度の向上、密着性の向上などを目的として、連鎖移動剤、界面活性剤、シランカップリング剤等の添加剤を添加しても良い。
【００２６】
感光性樹脂組成物は、各成分を混合し、シェーカー、デスパー、サンドミル、アトライター等の各種分散装置を用いて分散することにより製造することができる。
【００２７】
次に、本発明に係わる多面付けカラーフィルタ及びカラーフィルタを説明する。
本発明に係わる多面付けカラーフィルタは、基板上に画素のピッチ幅が異なる複数種のカラーフィルタが面付けされている。
【００２８】
ここで基板とは大型のガラス基板である。画素のピッチ幅とは、１画素を構成する最小単位あたりの長さであり、通常、対角４２インチのカラーフィルタにおいては、４５６μｍ程度、対角１５．６インチのカラーフィルタにおいては２２２μｍ程度である。
【００２９】
本発明の多面付けカラーフィルタにおいて、画素に含まれる着色顔料と体質顔料を合わせた固形分量が２０〜５５重量％であり、且つ、全固形分中に１〜３０重量％の体質顔料を含有していることを特徴とする。この画素は前記感光性樹脂組成物を塗布、パターン露光、現像、乾燥させることにより形成することができる。
【００３０】
なお、通常のカラーフィルタの場合、赤色、緑色、青色の三原色の画素が形成されているが、黄色等の補色のフィルタが形成されていても良い。
【００３１】
最後に、多面付けカラーフィルタは、ＴＦＴ基板と張り合わせる直前か、張り合わせた直後にダイアモンドカッター等を用いて小切れのカラーフィルタに断裁される。
【実施例】
【００３２】
以下に、本発明に係わる実施例を図１を参照して説明を行なう。
【００３３】
（感光性着色組成物の製造）
以下に、実施例により本発明をより具体的に説明するが、本発明はその要旨を超えない
限り以下の実施例に限定されるものではない。なお、実施例および比較例中、「部」およ
び「％」とは「質量部」および「質量％」をそれぞれ意味する。
【００３４】
まず、実施例および比較例で用いたアクリル樹脂溶液および顔料分散体の調製について
説明する。樹脂の分子量は、ＧＰＣ（ゲルパーミエーションクロマトグラフィ）により測
定したポリスチレン換算の質量平均分子量である。
【００３５】
（アクリル樹脂溶液の調製）
反応容器にシクロヘキサノン３７０部を入れ、容器に窒素ガスを注入しながら８０℃に加熱して、同温度でメタクリル酸２０．０部、メチルメタクリレート１０．０部、ｎ−ブチルメタクリレート５５．０部、２−ヒドロキシエチルメタクリレート１５．０部、２，２'−アゾビスイソブチロニトリル４．０部の混合物を１時間かけて滴下して重合反応を行った。滴下終了後、さらに８０℃で３時間反応させた後、アゾビスイソブチロニトリル１．０部をシクロヘキサノン５０部に溶解させたものを添加し、さらに８０℃で１時間反応を続けて、アクリル樹脂溶液を得た。室温まで冷却した後、アクリル樹脂溶液約２ｇをサンプリングして１８０℃、２０分加熱乾燥して不揮発分を測定し、測定結果に基づき、先に合成したアクリル樹脂溶液に不揮発分が３０％になるようにシクロヘキサノンを添加して、アクリル樹脂溶液を調製した。得られたアクリル樹脂の質量平均分子量Ｍｗは４００００であった。
【００３６】
（着色顔料分散体の調製）
表１に示す組成の混合物を均一に撹拌混合し、直径１ｍｍのガラスビーズを用いて、サンドミルで５時間分散した後、５μｍのフィルタで濾過し、赤色顔料分散体ＰＲ、緑色顔料分散体ＰＧ、および青色顔料分散体ＰＢを調製した。このときの各数値の単位は重量％である。
【表１】
2011137913.tif 000003
【００３７】
・ＰＲ２５４：ジケトピロロピロール系顔料(C.I. Pigment Red 254)
（チバ・ジャパン社製「イルガフォーレッドＢ−ＣＦ」）
・ＰＲ１７７：アントラキノン系顔料(C.I. Pigment Red 177)
（チバ・ジャパン社製ズ社製「クロモフタールレッドＡ２Ｂ」）
・ＰＧ３６：ハロゲン化銅フタロシアニン系顔料(C.I. Pigment Green 36) 
（東洋インキ製造社製「リオノールグリーン６ＹＫ」）
・ＰＢ１５：６：ε型銅フタロシアニン顔料(C.I. Pigment Blue 15:6)    
（ＢＡＳＦ製「ヘリオゲンブルーＬ−６７００Ｆ」）
・ＰＹ１５０：ニッケルアゾ錯体系顔料(C.I. Pigment Yellow 150)
（ランクセス社製「Ｅ４ＧＮ」）
・樹脂型顔料分散剤：日本ルーブリゾール社製「ソルスパース２００００」）
・アクリル樹脂溶液：先に調製したアクリル樹脂溶液
・有機溶剤：シクロヘキサノン
【００３８】
（感光性着色組成物の調製）
表２に示す処方（重量％）で各材料を混合・攪拌し、１μｍのフィルタで濾過して、比較例１、実施例１〜５をそれぞれ調製した。
【表２】
2011137913.tif 000004
【００３９】
・着色顔料分散体：先に調整した青色顔料分散体ＰＢ
・体質顔料：日産化学社製「オルガノシリカゾル：ＰＭＡ-ＳＴ」
・アクリル樹脂溶液：先に調整したアクリル樹脂溶液
・光重合性モノマー：東亞合成社製「アロニックスＭ４０２」
・光重合開始剤：１−〔９−エチル−６−（２−メチルベンゾイル）−９Ｈ−カルバゾール−３−イル〕−エタノン１−（０−アセチルオキシム）〕（チバ・ジャパン社製「イルガキュア ＯＸＥ０２」）
・溶剤：シクロヘキサノン
【００４０】
（多面付けカラーフィルタ及びカラーフィルタの製造）
本実施例においては、対角４２インチ、画素ピッチ幅が４５６μｍのカラーフィルタＡ２と、対角１５．６インチ、画素ピッチ幅が２２２μｍのカラーフィルタＢ３を形成した多面付けカラーフィルタ１を製造する。
【００４１】
（ブラックマトリックス付基板の製造）
透明基板として大型ガラス基板を用い、ガラス基板上に市販の黒色感光性着色組成物を塗布、乾燥した。その上に、対角４２インチのブラックマトリックスパターンの形成されたフォトマスクを４回使用し、ステッピング露光を行った。続いて、ガラス基板の余白部に対角１５．６インチのブラックマトリックスパターンの形成されたフォトマスクを３回使用し、ステッピング露光を行った。次いで、現像を行い、ガラス基板上に４つの対角４２インチと３つの対角１５．６インチのブラックマトリックスを形成した。
【００４２】
（画素の製造）
前記ブラックマトリックス付ガラス基板上に、スリットコータにより、表２の実施例１〜５、比較例１に記載の組成の感光性着色組成物を塗布、乾燥した。その上に、対角４２インチの画素パターンの形成されたフォトマスクを４回使用し、ステッピング露光を行った。続いて、ガラス基板の余白部に対角１５．６インチの画素パターンの形成されたフォトマスクを３回使用し、ステッピング露光を行った。次いで、現像を行い、ガラス基板上に４つの対角４２インチと３つの対角１５．６インチの赤色画素を形成した。同様に緑色画素と青色画素を形成した。
【００４３】
（結果）
実施例１〜５、比較例１の多面付けカラーフィルタの画素膜厚と形状を測定した。結果は表３の通りである。Ｂ−Ａの画素膜厚より、実施例１〜５に係わる多面付けカラーフィルタの画素膜厚が比較例１の画素膜厚差を１とした場合、実施例１〜５の画素膜厚差は１〜１．１倍以下であることがわかる。このことより、感光性着色組成物の全固形分中に含まれる顔料量を多くすることにより画素膜厚差を小さく出来ることが分かった。
【表３】
2011137913.tif 000005
【００４４】
なお、表３中の断面形状とは、本発明の感光性樹脂組成物を用いて形成した画素の断面形状をＳＥＭにて観察した際に開口部に流れ込んだ感光性樹脂組成物が順テーパーであるか、逆テーパーであるかの目視判断である。このとき、感光性着色組成物の全固形分中に含まれる体質顔料量が３０％を超えると、断面形状が逆テーパーになる。このため、体質顔料量は３０％を超えないことが好ましい。また、顔料量が５５％を超えてしまうと、光重合性モノマーや光重合性開始剤を減らさなくてはならず、画素形成が出来なくなるため好ましくない。
【産業上の利用可能性】
【００４５】
本発明は、カラー液晶表示装置やカラー撮像管素子等に用いられるカラーフィルタ及び多面付けカラーフィルタ、並びにその製造に用いる感光性着色組成物に利用可能である。
【符号の説明】
【００４６】
１  多面付けカラーフィルタ
２  カラーフィルタＡ（大）
３  カラーフィルタＢ（小）
【図１】
2011137913.tif 000006